(57)【特許請求の範囲】
【請求項１】
光透過性支持体上に、端子部と電気的に接続するセンサー部と、端子部と電気的に接続しないダミー部を有する光透過性導電層を有し、センサー部および／またはダミー部は、網目形状を有する金属パターンからなり、該金属パターンは、平面に配置された複数個の点（母点）に対して形成されるボロノイ図形からなる網目形状を有し、該母点は、多角形を平面充填されてできた図形が有する個々の多角形に対して１つ配置され、かつダミー部の該母点の位置が、多角形の重心と多角形の各頂点を結んだ直線あるいは延長線上の、重心から多角形の各頂点の距離の任意の割合（Ａ）の位置を結んでできる拡大縮小多角形内の任意の位置であり、センサー部内の少なくとも一部の該母点の位置が、多角形の重心と多角形の各頂点を結んだ直線あるいは延長線上の、重心から多角形の各頂点の距離の任意の割合（Ｂ）の位置を結んでできる拡大縮小多角形内の任意の位置であり、前記した任意の割合（Ａ）および（Ｂ）がＡ＞Ｂの関係を満たすことを特徴とする光透過性導電材料。
【発明の詳細な説明】
【技術分野】
【０００１】
本発明は、主にタッチパネルに用いられる光透過性導電材料に関し、特に投影型静電容量方式のタッチパネルの光透過性電極に好適に用いられる光透過性導電材料に関するものである。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、表面型静電容量方式、投影型静電容量方式、抵抗膜方式などがある。抵抗膜方式のタッチパネルでは、タッチセンサーとなる光透過性電極として、光透過性導電材料と光透過性導電層付ガラスとがスペーサーを介して対向配置されており、光透過性導電材料に電流を流し光透過性導電層付ガラスにおける電圧を計測するような構造となっている。一方、静電容量方式のタッチパネルでは、タッチセンサーとなる光透過性電極として、基材上に光透過性導電層を有する光透過性導電材料を基本的構成とし、可動部分が無いことを特徴とすることから、高い耐久性、高い光透過率を有するため、様々な用途において適用されている。更に、投影型静電容量方式のタッチパネルは、多点を同時に検出することが可能であるため、スマートフォンやタブレットＰＣ等に幅広く用いられている。
【０００４】
従来、タッチパネルの光透過性電極に用いられる光透過性導電材料としては、基材上にＩＴＯ（酸化インジウムスズ）導電膜からなる光透過性導電層が形成されたものが使用されてきた。しかしながら、ＩＴＯ導電膜は屈折率が大きく、光の表面反射が大きいため、光透過性導電材料の光透過性が低下する問題があった。またＩＴＯ導電膜は可撓性が低いため、光透過性導電材料を屈曲させた際にＩＴＯ導電膜に亀裂が生じて光透過性導電材料の電気抵抗値が高くなる問題があった。
【０００５】
ＩＴＯ導電膜からなる光透過性導電層を有する光透過性導電材料に代わる材料として、光透過性支持体上に光透過性導電層として金属細線パターンを、例えば、金属細線パターンの線幅やピッチ、更にはパターン形状などを調整して網目形状の金属細線パターンを形成した光透過性導電材料が知られている。この技術により、高い光透過性を維持し、高い導電性を有する光透過性導電材料が得られる。網目形状の金属細線パターン（以下、金属パターンとも記載）が有する網目形状に関しては、各種形状の繰り返し単位を利用できることが知られており、例えば特開２０１３−３０３７８号公報（特許文献１）では、正三角形、二等辺三角形、直角三角形などの三角形、正方形、長方形、菱形、平行四辺形、台形などの四角形、（正）六角形、（正）八角形、（正）十二角形、（正）二十角形などの（正）ｎ角形、円、楕円、星形等の繰り返し単位、及びこれらの２種類以上の組み合わせパターンが開示されている。
【０００６】
上記した網目形状の金属パターンを有する光透過性導電材料の製造方法としては、支持体上に薄い触媒層を形成し、その上にレジストパターンを形成した後、めっき法によりレジスト開口部に金属層を積層し、最後にレジスト層及びレジスト層で保護された下地金属を除去することにより、金属パターンを形成するセミアディティブ方法が、例えば特開２００７−２８７９９４号公報、特開２００７−２８７９５３号公報などに開示されている。
【０００７】
また近年、銀塩拡散転写法を用いた銀塩写真感光材料を導電性材料前駆体として用いる方法が知られている。例えば特開２００３−７７３５０号公報、特開２００５−２５０１６９号公報や特開２００７−１８８６５５号公報等では、支持体上に物理現像核層とハロゲン化銀乳剤層を少なくともこの順に有する銀塩写真感光材料（導電性材料前駆体）に、可溶性銀塩形成剤及び還元剤をアルカリ液中で作用させて、金属（銀）パターンを形成させる技術が開示されている。この方式によるパターニングは均一な線幅を再現することができることに加え、銀は金属の中で最も導電性が高いため、他方式に比べ、より細い線幅で高い導電性を得ることができる。更に、この方法で得られた金属パターンを有する層はＩＴＯ導電膜よりも可撓性が高く折り曲げに強いという利点がある。
【０００８】
光透過性支持体上にこれらの金属パターンを有する光透過性導電材料は、液晶ディスプレイ上に重ねて配置されるため、金属パターンの周期と液晶ディスプレイの素子の周期とが干渉し合い、モアレが発生するという問題があった。近年は液晶ディスプレイには様々な解像度のものが使用されており、このことは上記した問題を更に複雑にしている。
【０００９】
この問題に対し、例えば特開２０１１−２１６３７７号公報（特許文献２）、特開２０１３−３７６８３号公報（特許文献３）、特開２０１４−１７５１９号公報（特許文献４）、特表２０１３−５４０３３１号公報（特許文献５）などでは、金属細線のパターンとして、例えば「なわばりの数理モデル  ボロノイ図からの数理工学入門」（非特許文献１）などに記載された、古くから知られているランダムパターンを用いることで、干渉を抑制する方法が提案されている。
【先行技術文献】
【特許文献】
【００１０】
【特許文献１】特開２０１３−３０３７８号公報
【特許文献２】特開２０１１−２１６３７７号公報
【特許文献３】特開２０１３−３７６８３号公報
【特許文献４】特開２０１４−１７５１９号公報
【特許文献５】特表２０１３−５４０３３１号公報
【非特許文献】
【００１１】
【非特許文献１】なわばりの数理モデル  ボロノイ図からの数理工学入門  （共立出版  ２００９年２月）
【発明の概要】
【発明が解決しようとする課題】
【００１２】
投影型静電容量方式のタッチパネルの電極として用いられる場合、後述のように透明支持体上に複数のセンサー部が設けられる。上記のようなランダムな金属パターンは、金属細線の分布が粗になる部分と密になる部分がランダムに現れるため、センサー部の電気特性にバラツキが生じる場合があった。その結果、検出感度が低下したり、バラツキが著しい場合には検出回路などの補正では吸収できず、使用できなくなる問題があった。
【００１３】
本発明の課題は、液晶ディスプレイに重ねてもモアレが発生せず、センサー毎の電気特性のバラツキを圧縮することにより検出感度の向上を図ることができる光透過性導電材料を提供することである。
【課題を解決するための手段】
【００１４】
上記の課題は、以下の光透過性導電材料によって、基本的に解決される。
（１）光透過性支持体上に、端子部と電気的に接続するセンサー部と、端子部と電気的に接続しないダミー部を有する光透過性導電層を有し、センサー部および／またはダミー部は、網目形状を有する金属パターンからなり、該金属パターンは、平面に配置された複数個の点（母点）に対して形成されるボロノイ図形からなる網目形状を有し、該母点は、多角形を平面充填されてできた図形が有する個々の多角形に対して１つ配置され、かつダミー部の該母点の位置が、多角形の重心と多角形の各頂点を結んだ直線あるいは延長線上の、重心から多角形の各頂点の距離の任意の割合（Ａ）の位置を結んでできる拡大縮小多角形内の任意の位置であり、センサー部内の少なくとも一部の該母点の位置が、多角形の重心と多角形の各頂点を結んだ直線あるいは延長線上の、重心から多角形の各頂点の距離の任意の割合（Ｂ）の位置を結んでできる拡大縮小多角形内の任意の位置であり、前記した任意の割合（Ａ）および（Ｂ）が、Ａ＞Ｂの関係を満たすことを特徴とする光透過性導電材料。
【発明の効果】
【００１５】
本発明により、液晶ディスプレイに重ねてもモアレが発生せず、光透過性が良好で、かつセンサー毎の電気特性のバラツキが圧縮された光透過性導電材料を提供することができる。
【図面の簡単な説明】
【００１６】
【図１】本発明の光透過性導電材料の一例を示す概略図
【図２】ボロノイ図形を説明するための図
【図３】本発明の変形例の一例を説明するための図
【図４】本発明のボロノイ図形を作成する方法を示す概略図
【図５】本発明のボロノイ図形を作成する方法を示す概略図
【図６】本発明のボロノイ図形を作成する方法を示す概略図
【図７】実施例で用いた原稿
【発明を実施するための形態】
【００１７】
以下、本発明について詳細に説明するにあたり、図面を用いて説明するが、本発明はその技術的範囲を逸脱しない限り様々な変形や修正が可能であり、以下の実施形態に限定されないことは言うまでもない。
【００１８】
図１は、本発明の光透過性導電材料の一例を示す概略図である。図１において、光透過性導電材料１は、光透過性支持体２上の少なくとも一方に、網目形状の金属パターンからなるセンサー部１１とダミー部１２、周辺配線部１４、端子部１５と、パターンがない非画像部１３を有する。ここで、センサー部１１及びダミー部１２は網目形状の金属パターンから構成されるが、便宜上、それらの範囲を輪郭線ａ（実在しない線）で示している。
【００１９】
センサー部１１は周辺配線部１４を介して端子部１５に電気的に接続しており、この端子部１５を通して外部に電気的に接続することで、センサー部１１で感知した静電容量の変化を捉えることができる。一方、端子部１５に電気的に接続していない金属パターンは本発明では全てダミー部１２となる。本発明において周辺配線部１４、端子部１５は特に光透過性を有する必要はないためベタパターン（光透過性を有さないパターン）でも良く、あるいはセンサー部１１やダミー部１２などのように光透過性を有する網目形状の金属パターンであっても良い。
【００２０】
図１において光透過性導電材料１が有するセンサー部１１は、光透過性導電層面内において第一の方向（図中ｘ方向）に伸びた列電極である。該センサー部１１はダミー部１２を挟んで、光透過性導電層面内において、第二の方向（図中ｙ方向）に複数列が並んでいる。センサー部１１は図１にあるように、第二の方向（ｙ方向）に一定の周期Ｌをもって複数列並んでいることが好ましい。センサー部１１の周期Ｌは、タッチセンサーとしての分解能を保つ範囲で任意の長さを設定することができる。センサー部１１の形状は一定の幅であっても良いが、図１に示すように第一の方向（ｘ方向）にパターン周期を有することもできる。図１では、センサー部１１に周期Ｍにて絞り部分を設けた例（ダイヤモンドパターンの例）を示した。また、センサー部１１の幅（ダイヤモンドパターンにおいて絞られていない箇所の幅）も、タッチセンサーとしての分解能を保つ範囲で任意に設定することができ、それに応じてダミー部１２の形状や幅も任意に設定することができる。
【００２１】
本発明において、センサー部１１とダミー部１２は網目形状の金属パターンからなり、該網目形状の金属パターンは、母点に対して設けられたボロノイ辺からなる網目形状（以下、ボロノイ図形と記載）である。ボロノイ図形とは、情報処理などの様々な分野で応用されている公知の図形である。図２は本発明におけるボロノイ図形を説明するための図である。図２の（２−ａ）において、平面２０上に複数の母点２１１が配置されている時、１つの任意の母点２１１に最も近い領域２１と、他の母点に最も近い領域２１とを境界線２２で区切ることで、平面２０を分割した場合に、各領域２１の境界線２２をボロノイ辺と呼ぶ。また、ボロノイ辺は任意の母点と近接する母点とを結んだ線分の垂直二等分線の一部になる。ボロノイ辺を集めてできる図形をボロノイ図形と呼ぶ。
【００２２】
母点を配置する方法について、図２の（２−ｂ）を用いて説明する。本発明においては、平面２０を多角形で区切り、その区切りの中にランダムに母点２１１を配置する方法が用いられる。平面２０を区切る方法としては、単一形状あるいは２種以上の形状の複数の多角形（以降、原多角形と称する）によって平面２０を平面充填し、原多角形の重心と原多角形の各頂点を結んだ直線あるいは延長線上の、重心から原多角形の各頂点の距離の任意の割合の位置を結び拡大縮小多角形を作成し、この拡大縮小多角形にて平面２０を区切る方法が用いられる。このようにして平面２０を区切った後、拡大縮小多角形の中にランダムに、母点を１つ配置する。図２の（２−ｂ）においては、正方形である原多角形２３により平面２０を平面充填し、次にその原多角形の重心２４と原多角形の各頂点を結んだ直線の、重心２４から原多角形の各頂点までの９０％の位置を結んでできる縮小多角形２５を作成し、最後に縮小多角形２５の中に母点２１１をランダムに１つ配置している。
【００２３】
本発明においては「砂目」を予防するために（２−ｂ）のように単一の形状および大きさの原多角形２３で平面充填することが好ましい。尚、「砂目」とはランダム図形の中に、特異的に図形の密度の高い部分と低い部分が現れる現象である。また、前記の原多角形の重心と原多角形の各頂点を結んだ直線あるいは延長線上の、重心から原多角形の各頂点までの位置の割合は、１０〜３００％の範囲が好ましい。３００％を超えると砂目現象が現れる場合があり、１０％未満では、ボロノイ図形に高い規則性が残り、液晶ディスプレイと重ねた時にモアレが生じる場合がある。
【００２４】
原多角形の形状は正方形、長方形、菱形などの四角形、三角形、六角形が好ましく、中でも砂目現象を予防する観点から四角形が好ましく、更に好ましい形状は、長辺と短辺の長さの比が１：０．８〜１：１の範囲内の長方形である。原多角形の一辺の長さは好ましくは１００〜２０００μｍ、より好ましくは１２０〜８００μｍである。尚、本発明においてボロノイ辺は直線であることが最も好ましいが、曲線、波線、ジグザグ線などを用いることもできる。また、センサー部１１とダミー部１２が有する金属パターンの線幅は、導電性と光透過性を両立する観点から１〜２０μｍであることが好ましく、より好ましくは２〜７μｍである。
【００２５】
本発明において、上記した方法で得られたボロノイ図形を、任意の方向に拡大もしくは縮小して得られる図形も本発明の変形例として挙げることができる。図３は本発明における変形例を説明するための図である。図３中、（３−ａ）は拡大縮小する前のボロノイ図形を図示したものである。この（３−ａ）におけるボロノイ図形をｘ方向に４倍拡大し、ｙ方向は変化させなかった時の図形を図示したものが図３の（３−ｂ）になる。（３−ａ）におけるボロノイ辺２６は（３−ｂ）の辺３１に、（３−ａ）における母点２１１は（３−ｂ）の母点３１１に相当する。
【００２６】
上記した方法でセンサー部及びダミー部のボロノイ図形を作成するが、本発明においては、拡大縮小多角形を生成する、原多角形の重心から原多角形の各頂点の距離の割合が、ダミー部における割合（Ａ）とセンサー部（の少なくとも一部）における割合（Ｂ）で異なっており、Ａ＞Ｂの関係を満足する。即ち、ダミー部の拡大縮小多角形の方が、センサー部（の少なくとも一部）の拡大縮小多角形より大きく、母点を生成する範囲が広くなっている。好ましい形態として、ダミー部における割合（Ａ）の範囲が５０〜３００％、センサー部（の少なくとも一部）における割合（Ｂ）の範囲が１０〜２００％であり、前記範囲においてＡ＞Ｂを満足する形態が挙げられる。更に好ましい形態として、ダミー部における割合（Ａ）の範囲が５０〜２００％、センサー部（の少なくとも一部）における割合（Ｂ）の範囲が１０〜１００％であり、前記範囲においてＡ＞Ｂを満足する形態を挙げることができる。
【００２７】
図４は本発明のボロノイ図形を作成する方法を示す概略図である。図４において、平面は原多角形２３により充填されており、原多角形がセンサー部１１に一部分でも属する斜線を引いた領域Ｉと、その他の領域IIに分類される。図４において本発明のセンサー部の割合（Ｂ）の対象は領域Ｉであり、ダミー部の割合（Ａ）の対象は領域IIである。尚、図４はＡ＝８０％、Ｂ＝６０％を図示している。このように領域Ｉは、含まれる原多角形の一部がセンサー部１１に属していればよく、ダミー部にはみ出していてもよい。
【００２８】
図５は本発明のボロノイ図形を作成する方法を示す別の概略図である。図５において、平面は原多角形２３により充填されており、センサー部１１に属する原多角形の一部である斜線を引いた領域Ｉと、その他の領域IIに分類される。図５において本発明のセンサー部の割合（Ｂ）の対象は領域Ｉであり、ダミー部の割合（Ａ）の対象は領域IIである。尚、図５はＡ＝７０％、Ｂ＝６０％を図示している。
【００２９】
図６は本発明のボロノイ図形を作成する方法を示す別の概略図である。図６において、平面は原多角形２３により充填されており、センサー部１１に属する原多角形の一部である斜線を引いた領域Ｉと、その他の領域IIに分類される。図６において本発明のセンサー部の割合（Ｂ）の対象は領域Ｉであり、ダミー部の割合（Ａ）の対象は領域IIである。尚、図６はＡ＝７０％、Ｂ＝５０％を図示している。
【００３０】
本発明では、センサー部の少なくとも一部が割合（Ｂ）の対象となることが必要であるが、その面積は、センサー全体の少なくとも５％以上、好ましくは１０％以上である。割合（Ｂ）の対象となる領域の好ましいセンサー部内の位置としては、図５のように、センサー部１１の幅方向中心領域（センサー部１１の最も狭い幅にて帯状に存在する位置）であることが重要で、更には図６のように、センサー部１１が最も狭くなっている位置が割合（Ｂ）の対象となることがより重要である。センサー部１１が最も狭くなっている箇所が、最もセンサー性能（電気特性など）に影響を与えるため、センサー全体に対して小さい面積であっても有効に作用する。
【００３１】
前述の通り、本発明ではボロノイ辺を作成する際に、平面を区切って、その区切りの中にランダムに母点を配置するが、かかる平面の取り方としては、図１におけるセンサー部１１とダミー部１２を合わせた領域全体を図２における平面２０としても良く、あるいはセンサー部１１とダミー部１２を合わせた領域をいくつかの小さい領域に分割し、その分割した領域を図２における平面２０としても良い。また後者の方法において、分割して得られたいくつかの小さい領域の大きさが全て同じ場合は、１つの領域を構成する金属パターンを単位図形とし、この単位図形を繰り返すことで、全体の金属パターンを形成することが可能である。
【００３２】
先の図１の説明において述べたように、センサー部とダミー部の間には電気的な接続はない。仮の輪郭線ａに沿った位置に断線部を設けることにより、ダミー部１２が形成される。更に、仮の輪郭線ａに沿った位置に加え、ダミー部内の位置に複数の断線部を設けてもよい。断線部分の幅は３〜１００μｍであることが好ましく、より好ましくは５〜２０μｍである。
【００３３】
本発明においてセンサー部１１とダミー部１２は網目形状の金属パターンにより形成される。かかる金属としては金、銀、銅、ニッケル、アルミニウム、及びこれらの複合材からなることが好ましい。また周辺配線部１４及び端子部１５もセンサー部１１やダミー部１２と同じ組成の金属により形成される金属パターンとすることは、生産効率の観点から好ましい。これら金属パターンを形成する方法としては、銀塩感光材料を用いる方法、同方法を用い更に得られた銀画像に無電解めっきや電解めっきを施す方法、スクリーン印刷法を用いて銀ペースト、銅ペーストなどの導電性インキを印刷する方法、銀インクや銅インクなどの導電性インクをインクジェット法で印刷する方法、あるいは蒸着やスパッタなどで導電性層を形成し、その上にレジスト膜を形成し、露光、現像、エッチング、レジスト層除去することで得る方法、銅箔などの金属箔を貼り、更にその上にレジスト膜を形成し、露光、現像、エッチング、レジスト層除去することで得る方法など、公知の方法を用いることができる。中でも製造される金属パターンの厚みが薄くでき、更に極微細な金属パターンも容易に形成できる銀塩拡散転写法を用いることが好ましい。
【００３４】
上記した手法により作製された金属パターンの厚みは、厚すぎると後工程（例えば他部材との貼合等）が困難になる場合があり、また薄すぎるとタッチパネルとして必要な導電性を確保し難くなる。よって、その厚みは好ましくは０．０１〜５μｍ、より好ましくは０．０５〜１μｍである。
【００３５】
本発明の光透過性導電材料において、センサー部１１とダミー部１２の全光線透過率は好ましくは８０％以上、より好ましくは８５％以上、更には８８．５％以上であることが特に好ましい。また、センサー部１１とダミー部１２の全光線透過率は、その差が０．５％以内であることが好ましく、より好ましくは０．１％以内であり、更には同じであることがより好ましい。センサー部１１とダミー部１２のヘイズ値は２以下が好ましい。更にセンサー部１１とダミー部１２の色相を表すｂ＊値は２以下が好ましく、１以下がより好ましい。
【００３６】
本発明の光透過性導電材料が有する光透過性支持体としては、ガラスやあるいはポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等などの公知の光透過性を有する支持体を用いることが好ましい。ここで光透過性とは全光線透過率が６０％以上であることを意味し、全光線透過率は８０％以上であることがより好ましい。光透過性支持体の厚みは５０μｍ〜５ｍｍであることが好ましい。また光透過性支持体には指紋防汚層、ハードコート層、反射防止層、防眩層などの公知の層を付与することもできる。
【実施例】
【００３７】
以下、本発明に関し実施例を用いて詳細に説明するが、本発明はその要旨を超えない限り、以下の実施例に限定されるものではない。
【００３８】
＜光透過性導電材料１＞
光透過性支持体として、厚み１００μｍのポリエチレンテレフタレートフィルムを用いた。なおこの光透過性基材の全光線透過率は９１％であった。
【００３９】
次に下記処方に従い、物理現像核層塗液を作製し、上記光透過性支持体上に塗布、乾燥して物理現像核層を設けた。
【００４０】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００４１】
＜物理現像核層塗液の調製＞銀塩感光材料の１ｍ２あたりの量
前記硫化パラジウムゾル                            ０．４ｍｇ
２質量％グリオキザール水溶液                      ０．２ｍｌ
界面活性剤（Ｓ−１）                                  ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１０，０００）
【００４２】
続いて、光透過性支持体に近い方から順に下記組成の中間層、ハロゲン化銀乳剤層、及び保護層を上記物理現像核液層の上に塗布、乾燥して、銀塩感光材料を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００４３】
＜中間層組成＞銀塩感光材料の１ｍ２あたりの量
ゼラチン                                          ０．５ｇ
界面活性剤（Ｓ−１）                                  ５ｍｇ
染料１                                              ５０ｍｇ
【００４４】
【化１】
0006404153.tif 000002
【００４５】
【化２】
0006404153.tif 000003
【００４６】
＜ハロゲン化銀乳剤層１組成＞銀塩感光材料の１ｍ２あたりの量
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００４７】
＜保護層１組成＞銀塩感光材料の１ｍ２あたりの量
ゼラチン                                              １ｇ
不定形シリカマット剤（平均粒径３．５μｍ）          １０ｍｇ
界面活性剤（Ｓ−１）                                １０ｍｇ
【００４８】
このようにして得た銀塩感光材料に、図１のパターンの画像を有する透過原稿を密着し、水銀灯を光源とする密着プリンターで４００ｎｍ以下の光をカットする樹脂フィルターを介して露光した。なお透過原稿におけるセンサー部１１の周期Ｌは５．３ｍｍ、センサー部１１のダイヤモンドパターンの絞り部分の周期Ｍは５．０ｍｍである。図７は実施例で用いた透過原稿の拡大図である。
【００４９】
図１および図７のパターンの画像を有する透過原稿において、センサー部１１並びにダミー部１２が有する金属パターンは図４に示した母点から形成されるボロノイ図形である。図４は、ｘ方向の一辺の長さが０．２６ｍｍ、ｙ方向の一辺の長さが０．２６ｍｍである正方形を原多角形とし、この原多角形をｘ方向、ｙ方向に並べて平面充填してあり、図４に示した領域Ｉに属する原多角形に対しては、原多角形の重心から各頂点までの距離の６０％の位置を結んでできる縮小多角形の中に母点を１つランダムに配置し、図４に示した領域IIに属する原多角形に対しては、原多角形の重心から各頂点までの距離の８０％の位置を結んでできる縮小多角形の中に母点を１つランダムに配置した図を示している。その後、任意の母点に最も近い領域と、他の母点に最も近い領域とを輪郭線で区切る作業を全ての母点に対して繰り返し行い透過原稿に用いるボロノイ図形を作成した。ボロノイ図形の線幅は５μｍである。センサー部分とダミー部分との境界には幅２０μｍの断線部を設け、センサー部とダミー部の全光線透過率は共に、８９．０％である。
【００５０】
その後、下記拡散転写現像液中に２０℃で６０秒間浸漬した後、続いてハロゲン化銀乳剤層、中間層、および保護層を４０℃の温水で水洗除去し、乾燥処理した。この処理を１００回繰り返し、光透過性導電層として、図１および図７の形状を有する金属銀画像を有する光透過性導電材料１を１００枚得た。得られた光透過性導電材料が有する光透過性導電層の金属銀画像は、図１および図７の形状を有する透過原稿と同じ形状、同じ線幅であった。また金属銀画像の膜厚は共焦点顕微鏡で調べ、０．１μｍであった。
【００５１】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００５２】
＜光透過性導電材料２＞
図１のパターンを有する透過原稿であるが、網目図形の作製において、図４に示した領域Ｉに属する原多角形に対しては、原多角形の重心から各頂点までの距離の１００％の位置を結んでできる拡大縮小多角形の中に母点を１つランダムに配置し、図４に示した領域IIに属する原多角形に対しては、原多角形の重心から各頂点までの距離の８０％の位置を結んでできる縮小多角形の中に母点を１つランダムに配置した以外は光透過性導電材料１と同様にして光透過性導電材料２を得た。
【００５３】
＜光透過性導電材料３＞
図１のパターンを有する透過原稿であるが、網目図形の作製において、図４に示した領域Ｉに属する原多角形に対しては、原多角形の重心から各頂点までの距離の８０％の位置を結んでできる縮小多角形の中に母点を１つランダムに配置し、図４に示した領域IIに属する原多角形に対しても、原多角形の重心から各頂点までの距離の８０％の位置を結んでできる縮小多角形の中に母点を１つランダムに配置した以外は光透過性導電材料１と同様にして光透過性導電材料３を得た。
【００５４】
＜光透過性導電材料４＞
図１のパターンを有する透過原稿であるが、網目図形の作製において、図４に示した領域Ｉに属する原多角形に対しては、原多角形の重心から各頂点までの距離の８０％の位置を結んでできる縮小多角形の中に母点を１つランダムに配置し、図４に示した領域IIに属する原多角形に対しては、原多角形の重心から各頂点までの距離の６０％の位置を結んでできる縮小多角形の中に母点を１つランダムに配置した以外は光透過性導電材料１と同様にして光透過性導電材料４を得た。
【００５５】
＜光透過性導電材料５＞
図１のパターンを有する透過原稿であるが、網目図形の作製において、図４に示した領域Ｉに属する原多角形に対しては、原多角形の重心から各頂点までの距離の６０％の位置を結んでできる縮小多角形の中に母点を１つランダムに配置し、図４に示した領域IIに属する原多角形に対しても、原多角形の重心から各頂点までの距離の６０％の位置を結んでできる縮小多角形の中に母点を１つランダムに配置した以外は光透過性導電材料１と同様にして光透過性導電材料５を得た。
【００５６】
＜光透過性導電材料６＞
図１のパターンを有する透過原稿であるが、網目図形の作製において、図５に示した領域Ｉに属する原多角形に対しては、原多角形の重心から各頂点までの距離の６０％の位置を結んでできる縮小多角形の中に母点を１つランダムに配置し、図５に示した領域IIに属する原多角形に対しては、原多角形の重心から各頂点までの距離の７０％の位置を結んでできる縮小多角形の中に母点を１つランダムに配置した以外は光透過性導電材料１と同様にして光透過性導電材料６を得た。
【００５７】
＜光透過性導電材料７＞
図１のパターンを有する透過原稿であるが、網目図形の作製において、図５に示した領域Ｉに属する原多角形に対しては、原多角形の重心から各頂点までの距離の８０％の位置を結んでできる縮小多角形の中に母点を１つランダムに配置し、図５に示した領域IIに属する原多角形に対しては、原多角形の重心から各頂点までの距離の７０％の位置を結んでできる縮小多角形の中に母点を１つランダムに配置した以外は光透過性導電材料１と同様にして光透過性導電材料７を得た。
【００５８】
＜光透過性導電材料８＞
図１のパターンを有する透過原稿であるが、網目図形の作製において、図５に示した領域Ｉに属する原多角形に対しては、原多角形の重心から各頂点までの距離の７０％の位置を結んでできる縮小多角形の中に母点を１つランダムに配置し、図５に示した領域IIに属する原多角形に対しても、原多角形の重心から各頂点までの距離の７０％の位置を結んでできる縮小多角形の中に母点を１つランダムに配置した以外は光透過性導電材料１と同様にして光透過性導電材料８を得た。
【００５９】
＜光透過性導電材料９＞
図１のパターンを有する透過原稿であるが、網目図形の作製において、図５に示した領域Ｉに属する原多角形に対しては、原多角形の重心から各頂点までの距離の７０％の位置を結んでできる縮小多角形の中に母点を１つランダムに配置し、図５に示した領域IIに属する原多角形に対しては、原多角形の重心から各頂点までの距離の５０％の位置を結んでできる縮小多角形の中に母点を１つランダムに配置した以外は光透過性導電材料１と同様にして光透過性導電材料９を得た。
【００６０】
＜光透過性導電材料１０＞
図１のパターンを有する透過原稿であるが、網目図形の作製において、図５に示した領域Ｉに属する原多角形に対しては、原多角形の重心から各頂点までの距離の５０％の位置を結んでできる縮小多角形の中に母点を１つランダムに配置し、図５に示した領域IIに属する原多角形に対しても、原多角形の重心から各頂点までの距離の５０％の位置を結んでできる縮小多角形の中に母点を１つランダムに配置した以外は光透過性導電材料１と同様にして光透過性導電材料１０を得た。
【００６１】
＜光透過性導電材料１１＞
図１のパターンを有する透過原稿であるが、網目図形の作製において、図６に示した領域Ｉに属する原多角形に対しては、原多角形の重心から各頂点までの距離の５０％の位置を結んでできる縮小多角形の中に母点を１つランダムに配置し、図６に示した領域IIに属する原多角形に対しては、原多角形の重心から各頂点までの距離の７０％の位置を結んでできる縮小多角形の中に母点を１つランダムに配置した以外は光透過性導電材料１と同様にして光透過性導電材料１１を得た。
【００６２】
＜光透過性導電材料１２＞
図１のパターンを有する透過原稿であるが、網目図形の作製において、図６に示した領域Ｉに属する原多角形に対しては、原多角形の重心から各頂点までの距離の９０％の位置を結んでできる縮小多角形の中に母点を１つランダムに配置し、図６に示した領域IIに属する原多角形に対しては、原多角形の重心から各頂点までの距離の７０％の位置を結んでできる縮小多角形の中に母点を１つランダムに配置した以外は光透過性導電材料１と同様にして光透過性導電材料１２を得た。
【００６３】
＜光透過性導電材料１３＞
図１のパターンを有する透過原稿であるが、網目図形の作製において、図６に示した領域Ｉに属する原多角形に対しては、原多角形の重心から各頂点までの距離の７０％の位置を結んでできる縮小多角形の中に母点を１つランダムに配置し、図６に示した領域IIに属する原多角形に対しても、原多角形の重心から各頂点までの距離の７０％の位置を結んでできる縮小多角形の中に母点を１つランダムに配置した以外は光透過性導電材料１と同様にして光透過性導電材料１３を得た。
【００６４】
得られた光透過性導電材料１〜１３について、以下の手順に従って視認性、及びセンサー抵抗値のバラツキについて評価した。
【００６５】
＜視認性＞
得られた光透過性導電材料１〜１３を、全面白画像を表示したＡＯＣ社製Ｉ２２６７ＦＷＨ  ２１．５型ワイド液晶モニタの上に載せ、モアレ、あるいは砂目がはっきり出ているものを×、よく見ればわかるものを△、全くわからないものを○とした。
【００６６】
＜センサー抵抗値のバラツキ＞
図１のパターンでは、センサー部１１が１０本存在する。得られた光透過性導電材料１〜１３の各１００枚について、それぞれ１０本のセンサー部両端間の抵抗値をデジタルマルチメーターで測定した。得られた測定値から各光透過性導電材料毎に１０本のセンサーの最大値と最小値の差を求め１００枚について平均して、バラツキとして＜視認性＞の結果と共に表１に示した。
【００６７】
【表１】
0006404153.tif 000004
【００６８】
表１の結果から、本発明によって、液晶ディスプレイに重ねてもモアレが発生せず、かつ抵抗値のバラツキが圧縮された光透過性導電材料が得られることがわかる。
【符号の説明】
【００６９】
１  光透過性導電材料
２  光透過性支持体
１１  センサー部
１２  ダミー部
１３  非画像部
１４  周辺配線部
１５  端子部
２０  平面
２１  領域
２２  領域の境界線
２３  原多角形
２４  原多角形の重心
２５  拡大縮小多角形
ａ  仮の輪郭線
【図１】
0006404153.tif 000005
【図２】
0006404153.tif 000006
【図３】
0006404153.tif 000007
【図４】
0006404153.tif 000008
【図５】
0006404153.tif 000009
【図６】
0006404153.tif 000010
【図７】
0006404153.tif 000011